【手続補正書】
【提出日】平成26年12月1日(2014.12.1)
【手続補正１】
【補正対象書類名】明細書
【補正対象項目名】０１５０
【補正方法】変更
【補正の内容】
【０１５０】
全ての引用文献は、全ての有用な目的のために参照によりここに組み込まれる。
本発明の好ましい態様は、以下を包含する。
［１］Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含むラッカー組成物から得られた耐スクラッチ性被覆物を含み、成分Ｉ）〜ＩＶ）の重量部は合計１００重量部となり、および該１００重量部の他に、該ラッカー組成物は、
Ｖ）０．１〜１０重量部の光開始剤
を更に含む、セキュリティ書類および／または有価書類。
［２］ラッカー組成物は、１５〜６０重量部の成分Ｉ）を含む、［１］に記載のセキュリティ書類および／または有価書類。
［３］ラッカー組成物は、１２〜３５重量部の成分ＩＩ）を含む、［１］に記載のセキュリティ書類および／または有価書類。
［４］ラッカー組成物は、０〜３０重量部の成分ＩＩＩ）を含む、［１］に記載のセキュリティ書類および／または有価書類。
［５］セキュリティ書類および／または有価書類は、識別用書類である、［１］に記載のセキュリティ書類および／または有価書類。
［６］セキュリティ書類および／または有価書類は、ラッカー組成物から得られた耐スクラッチ性被覆物をセキュリティ書類および／または有価書類の両側に含む、［１］に記載のセキュリティ書類および／または有価書類。
［７］情報の項目は、耐スクラッチ性被覆物において型押しされる、［１］に記載のセキュリティ書類および／または有価書類。
［８］セキュリティ書類および／または有価書類のための耐スクラッチ性被覆物用ラッカー組成物の製造方法であって、少なくとも、
Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート、
ここで、成分Ｉ）〜ＩＶ）の重量部は合計１００重量部となり、および
該１００重量部の他に、
Ｖ）０．１〜１０重量部の少なくとも１つの光開始剤
を接触させる工程を含む、方法。
［９］セキュリティ書類および／または有価書類の製造方法であって、
複数の熱可塑性皮膜を含む積層膜を形成する工程であって、該熱可塑性皮膜の少なくとも１つは、耐スクラッチ性被覆物を有する第１外面側を有し、および
該積層膜を積層する工程
を含み、該耐スクラッチ性被覆物は、
Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含むラッカー組成物から得られ、成分Ｉ）〜ＩＶ）の重量部は合計１００重量部となり、および該１００重量部の他に、該ラッカー組成物は、
Ｖ）０．１〜１０重量部の光開始剤
を更に含む、方法。
［１０］複数の熱可塑性皮膜は、第１外面側の他にも、耐スクラッチ性被覆物を有する第２外面側を有する熱可塑性皮膜を含む、［９］に記載の方法。
［１１］情報の項目を、熱可塑性皮膜の外面側において型押しする工程を更に含む、［９］に記載の方法。
［１２］情報の項目を、熱可塑性皮膜の外面側および／または熱可塑性皮膜の第２外面側において型押しする工程を更に含む、［１０］に記載の方法。
［１３］耐スクラッチ性被覆物を有する熱可塑性皮膜は、ポリカーボネートまたはコポリカーボネートを含む皮膜である、［９］に記載の方法。
［１４］Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含むラッカー組成物から得られた被覆物で被覆された表面を有し、成分Ｉ）〜ＩＶ）の重量部は合計１００重量部となり、および該１００重量部の他に、該ラッカー組成物は、
Ｖ）０．１〜１０重量部の光開始剤
を更に含む、熱可塑性皮膜。
［１５］Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含み、成分Ｉ）〜ＩＶ）の重量部は合計１００重量部となり、および該１００重量部の他に、
Ｖ）０．１〜１０重量部の光開始剤
を更に含む、ラッカー組成物。
【手続補正２】
【補正対象書類名】特許請求の範囲
【補正対象項目名】全文
【補正方法】変更
【補正の内容】
【特許請求の範囲】
【請求項１】
Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含むラッカー組成物から得られた耐スクラッチ性被覆物を含み、成分Ｉ）〜ＩＶ）の重量部は合計１００重量部となり、および該１００重量部の他に、該ラッカー組成物は、
Ｖ）０．１〜１０重量部の光開始剤
を更に含む、セキュリティ書類および／または有価書類。
【請求項２】
セキュリティ書類および／または有価書類のための耐スクラッチ性被覆物用ラッカー組成物の製造方法であって、少なくとも、
Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート、
ここで、成分Ｉ）〜ＩＶ）の重量部は合計１００重量部となり、および
該１００重量部の他に、
Ｖ）０．１〜１０重量部の少なくとも１つの光開始剤
を接触させる工程を含む、方法。
【請求項３】
セキュリティ書類および／または有価書類の製造方法であって、
複数の熱可塑性皮膜を含む積層膜を形成する工程であって、該熱可塑性皮膜の少なくとも１つは、耐スクラッチ性被覆物を有する第１外面側を有し、および
該積層膜を積層する工程
を含み、該耐スクラッチ性被覆物は、
Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含むラッカー組成物から得られ、成分Ｉ）〜ＩＶ）の重量部は合計１００重量部となり、および該１００重量部の他に、該ラッカー組成物は、
Ｖ）０．１〜１０重量部の光開始剤
を更に含む、方法。
【請求項４】
耐スクラッチ性被覆物を有する熱可塑性皮膜は、ポリカーボネートまたはコポリカーボネートを含む皮膜である、請求項３に記載の方法。
【請求項５】
Ｉ）１２〜７０重量部のＣ２〜Ｃ１２−ジオールジアクリレートまたはＣ２〜Ｃ１２−ジオールジメタクリレート、ここで、Ｃ２〜Ｃ１２は、メチル基により必要に応じて置換されてよい、または１以上の酸素原子により中断されおよび１以上のメチル基により必要に応じて置換されてよい直鎖状アルキレン基を示し、
ＩＩ）１２〜４０重量部のアルコキシル化モノ−、ジ−、トリ−、テトラ−、ペンタ−またはヘキサアクリレートまたはアルコキシル化モノ−、ジ−、トリ−、テトラ−、ペンタ−またはヘキサメタクリレート、
ＩＩＩ）０〜４０重量部の、ペンタエリトリトールトリアクリレート、ペンタエリトリトールテトラアクリレート、ジペンタエリトリトールテトラアクリレート、ジペンタエリトリトールペンタアクリレート、ジペンタエリトリトールヘキサアクリレート、ペンタエリトリトールトリメタクリレート、ペンタエリトリトールテトラメタクリレート、ジペンタエリトリトールテトラメタクリレート、ジペンタエリトリトールペンタメタクリレート、ジペンタエリトリトールヘキサメタクリレート、これらと脂肪族または芳香族ジイソシアネートとの反応生成物およびこれらの混合物からなる群から選択されるモノマー、
ＩＶ）５〜６０重量部の更なるモノ−、ジ−またはトリアクリレートまたはモノ−、ジ−またはトリメタクリレート
を含むラッカー組成物から得られた被覆物で被覆された表面を有し、成分Ｉ）〜ＩＶ）の重量部は合計１００重量部となり、および該１００重量部の他に、該ラッカー組成物は、
Ｖ）０．１〜１０重量部の光開始剤
を更に含む、熱可塑性皮膜。